СМАЗОЧНОЕ ПОКРЫТИЕ ДЛЯ МЕДИЦИНСКОГО КОНТЕЙНЕРА

1. Смазочное покрытие для медицинского контейнера, содержащее сшитую смазочную композицию, включающую смесь инертного силикона с химически активным силиконом, где химически активный силикон содержит смесь силикона на виниловой основе и силикона на акрилатной основе.
2. Смазочное покрытие по п. 1, где содержание инертного силикона составляет от 80 масс.% до 90 масс.% относительно общей массы смазочной композиции.
3. Смазочное покрытие по любому из пп. 1 или 2, где содержание силикона на виниловой основе в смазочной композиции составляет от 8 масс.% до 15 масс.%, а содержание силикона на акрилатной основе в смазочной композиции составляет от 2 масс.% до 5 масс.%.
4. Смазочное покрытие по п. 3, где содержание силикона на виниловой основе в смазочной композиции составляет 10 масс.%, а содержание силикона на акрилатной основе в смазочной композиции составляет 3 масс.%.
5. Смазочное покрытие по п. 1, где инертный силикон представляет собой полидиметилсилоксан.
6. Смазочное покрытие по п. 1, где силикон на виниловой основе включает сополимер винилметилсилоксана и диметилсилоксана с триметилсилильными концевыми группами.
7. Смазочное покрытие по п. 1, где силикон на акрилатной основе включает сополимер акрилоксипропилметилсилоксана и диметилсилоксана с триметилсилильными концевыми группами.
8. Смазочное покрытие по п. 1, отличающееся тем, что указанное смазочное покрытие включает трехмерную твердую структуру, образованную из сшитых химически активных функциональных групп химически активного силикона, и жидкую фазу, включающую инертный силикон, где указанная жидкая фаза удерживается в пределах данной трехмерной твердой структуры.
9. Смазочное покрытие по п. 1, отличающееся тем, что оно имеет структуру геля, где доля содержания геля составляет от 25 масс.% до 55 масс.%.
10. Смазочное покрытие по п. 1, отличающееся тем, что оно имеет вязкость при сдвиге, составляющую от 500 до 2000 Па.с для скорости сдвига 0,1 рад/с при 25°C.
11. Смазочное покрытие по п. 1, отличающееся тем, что оно имеет фазовый угол, составляющий от 20° до 40° для скорости сдвига 0,1 рад/с при 25°C.
12. Смазочная композиция для медицинского контейнера, содержащая смесь инертного силикона с химически активным силиконом, отличающаяся тем, что химически активный силикон включает смесь силикона на виниловой основе и силикона на акрилатной основе.
13. Смазочная композиция по п. 12, отличающаяся тем, что содержание инертного силикона составляет от 80 масс.% до 90 масс.% относительно общей массы смазочной композиции.
14. Смазочная композиция по п. 13, отличающаяся тем, что содержание силикона на виниловой основе в смазочной композиции составляет от 8 масс.% до 15 масс.%, и тем, что содержание силикона на акрилатной основе в смазочной композиции составляет от 2 масс.% до 5 масс.%.
15. Смазочная композиция по п. 14, отличающаяся тем, что содержание силикона на виниловой основе в смазочной композиции составляет 10 масс.%, и тем, что количество силикона на акрилатной основе в смазочной композиции составляет 3 масс.%.
16. Смазочная композиция по любому из пп. 12-15, отличающаяся тем, что инертный силикон представляет собой полидиметилсилоксан.
17. Смазочная композиция по п. 16, отличающаяся тем, что вязкость полидиметилсилоксана составляет 12500 сСт при 25°C.
18. Смазочная композиция по п. 12, отличающаяся тем, что силикон на виниловой основе включает сополимер винилметилсилоксана и диметилсилоксана с триметилсилильными концевыми группами.
19. Смазочная композиция по п. 12, отличающаяся тем, что силикон на акрилатной основе включает сополимер акрилоксипропилметилсилоксана и диметилсилоксана с триметилсилильными концевыми группами.
20. Медицинский контейнер, включающий цилиндр и уплотнитель в скользящем зацеплении внутри цилиндра, отличающийся тем, что по меньшей мере один из элементов, цилиндр или уплотнитель, по меньшей мере частично покрыт смазочным покрытием по любому из пп. 1-11.
21. Медицинский контейнер по п. 20, отличающийся тем, что толщина покрытия составляет по меньшей мере 350 нм.
22. Медицинский контейнер по любому из пп. 20 или 21, отличающийся тем, что покрытие покрывает вплоть до 90% внутренней поверхности цилиндра.
23. Медицинский контейнер по п. 20, отличающийся тем, что цилиндр изготовлен из пластмассы.
24. Способ изготовления медицинского контейнера, включающего цилиндр и уплотнитель в скользящем зацеплении внутри цилиндра, включающий следующие стадии:
- нанесение смазочной композиции на внутреннюю поверхность цилиндра и/или на уплотнитель, где смазочная композиция содержит смесь инертного силикона с химически активным силиконом, при этом химически активный силикон включает смесь силикона на виниловой основе и силикона на акрилатной основе, и
- облучение цилиндра и/или уплотнителя с покрытием, в результате чего смазочная композиция сшивается с образованием смазочного покрытия.
25. Способ по п. 24, где облучение включает гамма-облучение.
26. Способ по п. 25, где гамма-облучение производят источником кобальта-60.
27. Применение смеси силикона на виниловой основе и силикона на акрилатной основе в качестве компонента, представляющего собой химически активный силикон, в смазочной композиции, содержащей смесь инертного силикона и химически активного силикона, с образованием смазочного покрытия путем сшивания указанной смазочной композиции, для снижения силы активации уплотнителя в скользящем зацеплении с цилиндром медицинского контейнера, при этом по меньшей мере одна из внутренних поверхностей цилиндра и/или уплотнителя покрыта указанным смазочным покрытием.
28. Применение по п. 27, где содержание силикона на виниловой основе в смазочной композиции составляет от 8 масс.% до 15 масс.%, и содержание силикона на акрилатной основе в смазочной композиции составляет от 2 масс.% до 5 масс.%.
29. Применение по любому из пп. 27 или 28, где медицинский контейнер подвергают по меньшей мере одной обработке в автоклаве после образования смазочного покрытия.